(57)【要約】【課題】反射率が高く、抵抗率が低く、かつ耐硫化性、耐湿性、耐塩水性が良好な積層膜を提供する。【解決手段】純Ａｇ又はＡｇ合金からなるＡｇ膜１１と、該Ａｇ膜１１の上に形成され、酸化インジウム系の酸化物又は酸化亜鉛系の酸化物からなり膜厚が３ｎｍ以下とされた第一透明導電膜１２と、該第一透明導電膜１２の上に形成され、酸化スズ系の酸化物からなり膜厚が３ｎｍ以下とされた第二透明導電膜１３と、を備えていることを特徴とする。【選択図】図１
2014122401.tif 000002
【特許請求の範囲】
【請求項１】
純Ａｇ又はＡｇ合金からなるＡｇ膜と、該Ａｇ膜上に形成された第一透明導電膜と、該第一透明導電膜上に形成された第二透明導電膜と、を備え、
前記第一透明導電膜は、酸化インジウム系の酸化物又は酸化亜鉛系の酸化物からなり膜厚が３ｎｍ以下とされており、
前記第二透明導電膜は、酸化スズ系の酸化物からなり膜厚が３ｎｍ以下とされていることを特徴とする積層膜。
【請求項２】
前記第一透明導電膜を構成する前記酸化インジウム系の酸化物は、酸化インジウム、スズを添加した酸化インジウムのうちのいずれかであり、
前記第一透明導電膜を構成する前記酸化亜鉛系の酸化物は、酸化亜鉛、アルミニウムを添加した酸化亜鉛、ガリウムを添加した酸化亜鉛のうちのいずれかであることを特徴とする請求項１に記載の積層膜。
【請求項３】
前記第二透明導電膜を構成する前記酸化スズ系の酸化物は、酸化スズ、アンチモンを添加した酸化スズのうちのいずれかであることを特徴とする請求項１又は請求項２に記載の積層膜。
【発明の詳細な説明】
【技術分野】
【０００１】
本発明は、例えば電子機器の反射膜や配線電極膜などに用いられる積層膜に関するものである。
【背景技術】
【０００２】
従来、有機ＥＬ用反射膜兼配線電極膜、光記録ディスク用反射膜、光学機器用反射ミラー、太陽電池用反射膜（Ｓｉ系など）、光通信機器用反射膜、熱線反射膜、タッチパネル用配線電極膜などの反射膜や配線電極膜として、純Ａｇ又はＡｇ合金からなるＡｇ膜が用いられている。上述のような用途のＡｇ膜には、反射率が高いことや抵抗率が低いことだけでなく、耐硫化性、耐湿性、耐塩水性などの特性も必要とされている。
【０００３】
純ＡｇからなるＡｇ膜は、反射率が高く、かつ抵抗率が低いが、上記した各種耐性が低いため、純Ａｇに添加元素を加えることで各種耐性を向上させたＡｇ合金膜が提案されている。例えば、特許文献１にはＰｄ、Ｃｕ、Ｇｅを添加したＡｇ合金膜が開示されている。また、特許文献２にはＢｉを添加したＡｇ合金膜が開示されている。さらに、特許文献３には、希土類元素を添加したＡｇ合金膜が開示されている。
【０００４】
また、各種耐性を向上させるために、Ａｇ膜上に保護膜を形成する方法も提案されている。例えば特許文献４には、Ａｇ膜上にＡｇ膜を保護するキャップ層を積層した積層膜が開示されている。特許文献４において、キャップ層は、酸化インジウム、酸化亜鉛、酸化スズなどの酸化物で構成されている。
【先行技術文献】
【特許文献】
【０００５】
【特許文献１】特許第４７５７６３５号公報
【特許文献２】特許第４２６４３９７号公報
【特許文献３】再公表ＷＯ２００６／１３２４１６号公報
【特許文献４】特開２００６−９８８５６号公報
【発明の概要】
【発明が解決しようとする課題】
【０００６】
ところで、特許文献１〜３に示すように、Ｐｄ、Ｃｕ、Ｇｅ、Ｂｉ、希土類元素などの元素を純Ａｇに添加すると、反射率が低下するとともに抵抗率が増加する。したがって、上述のＡｇ合金膜は、高い反射率や高い導電率を必要とする用途には用いることができない。また、このような添加元素による耐硫化性、耐湿性、耐塩水性の向上の効果のみでは、不十分とされる場合があり、さらなる各種耐性の向上が求められていた。
【０００７】
また、特許文献４に開示された積層膜は、Ａｇ膜上に保護膜としてのキャップ層が一層形成されるのみであり、耐硫化性、耐湿性、耐塩水性のすべての特性を向上させることはできなかった。さらには、キャップ層の膜厚が厚いため、反射率が低下したり、抵抗率が増加したりして、反射膜や配線電極膜として用いることができなかった。
【０００８】
この発明は、前述した事情に鑑みてなされたものであって、反射率が高く、抵抗率が低く、かつ耐硫化性、耐湿性、耐塩水性が良好な積層膜を提供することを目的とする。
【課題を解決するための手段】
【０００９】
本発明者らは、上述した課題を解決すべく検討した結果、Ａｇ膜上に形成する保護膜の種類や厚みを制御することによって、積層膜が、高い反射率及び低い抵抗率を有し、かつ良好な耐硫化性、耐湿性、耐塩水性を有するとの知見を得た。
本発明は、上記の知見に基づき完成させたものであって、その要旨は以下の通りである。
【００１０】
すなわち、本発明の積層膜は、純Ａｇ又はＡｇ合金からなるＡｇ膜と、該Ａｇ膜上に形成された第一透明導電膜と、該第一透明導電膜上に形成された第二透明導電膜と、を備え、前記第一透明導電膜は、酸化インジウム系の酸化物又は酸化亜鉛系の酸化物からなり膜厚が３ｎｍ以下とされており、前記第二透明導電膜は、酸化スズ系の酸化物からなり膜厚が３ｎｍ以下とされていることを特徴としている。
【００１１】
本発明の積層膜によれば、酸化インジウム系の酸化物又は酸化亜鉛系の酸化物からなる第一透明導電膜が形成されているので、耐硫化性及び耐湿性が向上する。この第一透明導電膜の膜厚は、３ｎｍ以下とされており、膜厚が十分に薄いので、積層膜の反射率の低下や抵抗率の増加を抑制できる。
また、積層膜には、酸化スズ系の酸化物からなる第二透明導電膜が形成されているので、耐硫化性、耐湿性、耐塩水性が向上する。第二透明導電膜の膜厚は、３ｎｍ以下とされており、膜厚が十分に薄いので、積層膜の反射率の低下や抵抗率の増加を抑制できる。
酸化スズ系の酸化物は、酸化インジウム系の酸化物又は酸化亜鉛系の酸化物よりも耐硫化性、耐湿性、耐塩水性が高い。特に、耐塩水性が高い。すなわち、第二透明導電膜は、第一透明導電膜よりも各種耐性が高い。本発明の積層膜においては、第一透明導電膜よりも耐性が高い第二透明導電膜が、積層膜の表層側に形成されているので、積層膜の耐硫化性、耐湿性、耐塩水性を大きく向上させることができる。特に、耐塩水性を大きく向上させることができる。ただし、第二透明導電膜は抵抗が高く、また、酸などの耐薬品性も高いため、第二透明導電膜のみをＡｇ膜の上に厚く形成した積層膜では、抵抗が高くなるのと同時に、酸性の液によるエッチング性が悪くなる。
上記のように本発明の積層膜は、高い反射率及び低い抵抗率を有し、かつ良好な耐硫化性、耐湿性、耐塩水性を有するので、電子機器などの反射膜や配線膜として用いることが可能である。
【００１２】
ここで、前記第一透明導電膜を構成する前記酸化インジウム系の酸化物は、酸化インジウム、スズを添加した酸化インジウムのうちのいずれかであり、前記第一透明導電膜を構成する前記酸化亜鉛系の酸化物は、酸化亜鉛、アルミニウムを添加した酸化亜鉛、ガリウムを添加した酸化亜鉛のうちのいずれかであることが好ましい。
この場合、積層膜の耐硫化性、耐湿性を確実に向上させることが可能である。また、上述の酸化物で構成された第一透明導電膜が３ｎｍ以下とされている場合、積層膜の反射率の低下や抵抗率の増加を抑制できる。
【００１３】
また、前記第二透明導電膜を構成する前記酸化スズ系の酸化物は、酸化スズ、アンチモンを添加した酸化スズのうちのいずれかであることが好ましい。
この場合、積層膜の耐硫化性、耐湿性、耐塩水性を確実に向上させることが可能である。また、上述の酸化物で構成された第二透明導電膜が３ｎｍ以下とされている場合、積層膜の反射率の低下や抵抗率の増加を抑制できる。
【発明の効果】
【００１４】
本発明によれば、反射率が高く、抵抗率が低く、かつ耐硫化性、耐湿性、耐塩水性が良好な積層膜を提供することができる。
【図面の簡単な説明】
【００１５】
【図１】本発明の一実施形態に係る積層膜の概略断面図である。
【図２】一実施形態に係る積層膜の製造方法のフロー図である。
【図３】エッチング後の積層膜の側面形状を説明するための図である。（ａ）はエッチング特性が良い場合、（ｂ）はオーバーエッチの場合、（ｃ）はアンダーエッチの場合、（ｄ）はエッチング特性が悪い場合の積層膜の概略断面図を示している。
【発明を実施するための形態】
【００１６】
以下に、本発明の実施の形態について添付した図面を参照して説明する。
本実施形態に係る積層膜１０は、例えば電子機器などの反射膜又は配線電極膜として使用されるものである。
【００１７】
積層膜１０は、図１に示すように、純Ａｇ又はＡｇ合金からなるＡｇ膜１１と、このＡｇ膜１１の上に形成された第一透明導電膜１２と、この第一透明導電膜１２の上に形成された第二透明導電膜１３と、を備えている。
【００１８】
Ａｇ膜１１は、純Ａｇ又はＡｇ合金によって構成されている。Ａｇ膜１１がＡｇ合金で構成される場合は、例えばＡｇ−１．０ａｔ％Ｍｇ、Ａｇ−１．０ａｔ％Ｐｄ、Ａｇ−１．０ａｔ％Ａｕ、Ａｇ−１．０ａｔ％Ｓｂなどを用いることができる。ここで、Ａｇ合金中に含有される添加元素の量は、Ａｇ膜１１の反射率の低下や抵抗率の増加を抑制するために、２．０％未満であることが好ましい。
【００１９】
第一透明導電膜１２は、酸化インジウム系の酸化物又は酸化亜鉛系の酸化物によって構成されている。上述の酸化インジウム系の酸化物は、酸化インジウム（Ｉｎ２Ｏ３）、スズを添加した酸化インジウム（ＩＴＯ）のうちのいずれかで構成されていることが好ましい。また、酸化亜鉛系の酸化物は、酸化亜鉛（ＺｎＯ）、アルミニウムを添加した酸化亜鉛（ＡＺＯ）、ガリウムを添加した酸化亜鉛（ＧＺＯ）のうちのいずれかで構成されていることが好ましい。
なお、酸化インジウム系の酸化物とは、酸化インジウム（重量比で８０ｗｔ％以上）を主成分とする酸化物のことを意味している。また、酸化亜鉛系の酸化物とは、酸化亜鉛を主成分とする酸化物のことを意味している。添加する元素は、酸化物の形で添加することが好ましく、その添加する酸化物は、重量比で０．５〜２０ｗｔ％であることが好ましい。
【００２０】
第一透明導電膜１２の膜厚は、３ｎｍ以下とされている。また、第一透明導電膜１２の膜厚は、０．５ｎｍ以上とされていることが好ましい。
第一透明導電膜１２の膜厚が３ｎｍを超える場合、第一透明導電膜１２による光の吸収が大きくなり、積層膜１０の反射率が低下すると同時に、積層膜１０の抵抗率が高くなる。また、第一透明導電膜１２の膜厚が０．５ｎｍ未満の場合は、膜が島状になる領域が多くなり、Ｓ（硫黄）、Ｏ（酸素）、Ｃｌ（塩素）、Ｈ２Ｏ（水）などに対するバリア性が低下し、耐硫化性、耐湿性、耐塩水などが低下するおそれがある。このような理由により、第一透明導電膜１２の膜厚は、上記の範囲に設定されている。
【００２１】
第二透明導電膜１３は、酸化スズ系の酸化物によって構成されている。また、酸化スズ系の酸化物は、酸化スズ（ＳｎＯ２）、アンチモンを添加した酸化スズ（ＡＴＯ）のうちのいずれかで構成されていることが好ましい。
酸化スズ系の酸化物は、酸化インジウム系の酸化物又は酸化亜鉛系の酸化物と比較して、耐硫化性、耐湿性、耐塩水性が高い。特に、耐塩水性が高い。すなわち、第二透明導電膜１３は、第一透明導電膜１２よりも、各種耐性が高い。
なお、酸化スズ系の酸化物とは、酸化スズを主成分（重量比で８０ｗｔ％以上）とする酸化物のことを意味している。添加する元素は、酸化物の形で添加することが好ましく、その添加する酸化物は、重量比で０．５〜２０ｗｔ％であることが好ましい。
【００２２】
第二透明導電膜１３の膜厚は、３ｎｍ以下とされている。また、第二透明導電膜１３の膜厚は、０．５ｎｍ以上とされていることが好ましい。
第二透明導電膜１３の膜厚が３ｎｍを超える場合、第二透明導電膜１３による光の吸収が大きくなり、積層膜１０の反射率が低下すると同時に、積層膜１０の抵抗率が高くなる。さらに、第二透明導電膜１３は、酸などの薬品に溶けにくいため、膜厚が厚いとエッチング特性が悪化する。また、第二透明導電膜１３の膜厚が０．５ｎｍ未満の場合は、膜が島状になる領域が多くなり、Ｓ（硫黄）、Ｏ（酸素）、Ｃｌ（塩素）、Ｈ２Ｏ（水）などに対するバリア性が低下し、耐硫化性、耐湿性、耐塩水などが低下するおそれがある。このような理由により、第二透明導電膜１３の膜厚は、上記の範囲に設定されている。
【００２３】
このような構成の積層膜１０においては、反射率が高く、抵抗率が低い。具体的には、積層膜１０の反射率は、可視域（波長４００〜８００ｎｍ）の平均値で９５％以上であることが好ましく、９６％以上であることがさらに好ましい。また、積層膜１０の抵抗率は、３．５μΩ・ｃｍ以下であることが好ましく、３．３μΩ・ｃｍ以下であることがさらに好ましい。
【００２４】
次に、本実施形態に係る積層膜１０の製造方法について説明する。
まず、スパッタリング法により、純Ａｇターゲット又はＡｇ合金ターゲットを用いてＡｇ膜１１を形成する（Ａｇ膜形成工程Ｓ１）。スパッタリングの際の温度は、例えば室温で行えば良い。
【００２５】
次に、上記のようにして形成したＡｇ膜１１の上にさらに、スパッタリング法により、酸化インジウム系の酸化物ターゲット又は酸化亜鉛系の酸化物ターゲットを用いて、３ｎｍ以下の第一透明導電膜１２を形成する（第一透明導電膜形成工程Ｓ２）。スパッタリング法により第一透明導電膜１２を形成する際には、抵抗率が最小となるように酸素ガスを導入して行うことが好ましい。
【００２６】
次いで、第一透明導電膜１２の上にさらに、スパッタリング法により、酸化スズ系の酸化物ターゲットを用いて、３ｎｍ以下の第二透明導電膜１３を形成する（第二透明導電膜形成工程Ｓ３）。スパッタリング法により第二透明導電膜１３を形成する際には、抵抗率が最小となるように酸素ガスを導入して行うことが好ましい。
【００２７】
上記のようにして、本実施形態に係る積層膜１０を得ることができる。
なお、Ａｇ膜１１、第一透明導電膜１２、及び第二透明導電膜１３の形成方法は、スパッタリング法に限定されるものではなく、例えば真空蒸着法やＣＶＤ法などの他の方法を用いることもできる。
【００２８】
以上のような構成とされた本発明の一実施形態に係る積層膜１０によれば、酸化インジウム系の酸化物又は酸化亜鉛系の酸化物からなる第一透明導電膜１２が形成されているので、耐硫化性及び耐湿性が向上する。この第一透明導電膜１２は、３ｎｍ以下とされており、膜厚が十分に薄いので、積層膜１０の反射率の低下や抵抗率の増加を抑制できる。
【００２９】
また、積層膜１０には、酸化スズ系の酸化物からなる第二透明導電膜１３が形成されているので、耐硫化性、耐湿性、耐塩水性が向上する。この第二透明導電膜１３は、３ｎｍ以下とされており、膜厚が十分に薄いので、積層膜１０の反射率の低下や抵抗率の増加を抑制できる。
【００３０】
そして、積層膜１０は、酸化インジウム系の酸化物又は酸化亜鉛系の酸化物からなる第一透明導電膜１２の上に、酸化スズ系の酸化物からなる第二透明導電膜１３が形成されているので、第一透明導電膜１２よりも各種耐性が高い第二透明導電膜が積層膜の表面側に形成されていることになり、耐硫化性、耐湿性、耐塩水性を大きく向上させることができる。
したがって、積層膜１０は、高い反射率及び低い抵抗率を有し、かつ良好な耐硫化性、耐湿性、耐塩水性を有するので、電子機器などの反射膜や配線膜として用いることが可能である。
【００３１】
また、酸化インジウム系の酸化物が、酸化インジウム、スズを添加した酸化インジウムのうちのいずれかであり、酸化亜鉛系の酸化物が、酸化亜鉛、アルミニウムを添加した酸化亜鉛、ガリウムを添加した酸化亜鉛のうちのいずれかとされている場合には、積層膜１０の耐硫化性、耐湿性を確実に向上させることが可能である。
【００３２】
また、酸化スズ系の酸化物が、酸化スズ、アンチモンを添加した酸化スズのうちのいずれかで構成されている場合、積層膜１０の耐硫化性、耐湿性、耐塩水性を確実に向上させることが可能である。
【００３３】
以上、本発明の一実施形態に係る積層膜について説明したが、本発明はこれに限定されることはなく、その発明の技術的思想を逸脱しない範囲で適宜変更可能である。
【実施例】
【００３４】
以下に、本発明の有効性を確認するために行った確認実験の結果について説明する。
本発明例１−１〜１−２４、比較例１−１〜１−１２では、純Ａｇターゲットを用いて、純Ａｇからなる膜厚１００ｎｍのＡｇ膜を基板（５０×５０×１ｍｍｔ、無アルカリガラス）上に形成した。また、本発明例２−１〜２−１０、比較例２−１〜２−１２では、Ａｇ−１．０ａｔ％Ｍｇ合金ターゲットを用いて、Ａｇ−１．０ａｔ％Ｍｇからなる膜厚１００ｎｍのＡｇ膜を基板（５０×５０×１ｍｍｔ、無アルカリガラス）上に形成した。
次に、酸化物ターゲットを用いて、表１〜表４に示す組成、膜厚の第一透明導電膜を形成した。次いで、酸化物ターゲットを用いて、表１〜表４に示す組成、膜厚の第二透明導電膜を形成し、本発明例１−１〜１−２４、本発明例２−１〜２−１０、比較例１−１〜比較例１−１２、比較例２−１〜２−１２の積層膜を作製した。
【００３５】
なお、比較例１−１、２−１は、Ａｇ膜上に第一透明導電膜及び第二透明導電膜が形成されておらず、Ａｇ膜のみの例である。
また、比較例１−５〜１−９、比較例２−５〜２−９の積層膜は、第二透明導電膜（酸化スズ系の酸化物）が形成されておらず、Ａｇ膜上に第一透明導電膜（酸化インジウム系の酸化物又は酸化亜鉛系の酸化物）のみが形成されている。
また、比較例１−１０、比較例１−１１、比較例２−１０、比較例２−１１の積層膜は、第一透明導電膜（酸化インジウム系の酸化物又は酸化亜鉛系の酸化物）が形成されておらず、Ａｇ膜上に第二透明導電膜（酸化スズ系の酸化物）のみが形成されている。
【００３６】
なお、形成した膜の膜厚は、膜厚計（アルバック社製、ＤＥＫＴＡＫ）による実測、またはスパッタ成膜速度とスパッタ時間の積から求めた。また、一部のサンプルについては、オージェ電子分光装置（アルバック・ファイ社製、ＰＨＩ  ７００）を用いて深さ方向の元素分析を行い、Ａｒガスによるスパッタで膜を削り取りながら分析を進める際のスパッタ速度に、膜を構成する元素（Ａｇ、Ｉｎ、Ｚｎ、Ｓｎなど）が出現してから消失するまでのスパッタ時間を乗じて膜厚を求め、スパッタ成膜速度とスパッタ時間の積から求めた膜厚の値とほぼ一致することを確認した。さらに、一部のサンプルについては、透過電子顕微鏡（日本電子社製、ＪＥＭ−２０１０Ｆ）を用いて積層膜の断面観察を行い、第一透明導電膜及び第二透明導電膜が、上記のようにして求めた膜厚とほぼ同じ厚さで、Ａｇ膜上に一様に形成されていることを確認した。
【００３７】
具体的なスパッタリング成膜条件、使用したターゲットの詳細は、以下に示す通りである。
（スパッタリング成膜条件）
スパッタリング装置：ＤＣマグネトロンスパッタ装置（アルバック社製  ＣＳ−２００）
磁界強度：１０００Ｇａｕｓｓ（ターゲット直上の垂直成分の磁界強度）
到達真空度：５×１０−５Ｐａ未満
スパッタリングガス：Ａｒ（アルゴン）
第一透明導電膜、第二透明導電膜形成時の導入酸素流量：１〜３ｓｃｃｍ
スパッタリングガス圧：０．５Ｐａ
スパッタリングパワー：ＤＣ２００Ｗ
【００３８】
（ターゲット）
Ａｇ膜：純Ａｇターゲット（純度９９．９％以上）、Ａｇ−１．０ａｔ％Ｍｇターゲット
第一透明導電膜：透明導電膜用酸化物焼結ターゲット（Ｉｎ２Ｏ３、ＩＴＯ（Ｉｎ２Ｏ３−１０．０ｗｔ％ＳｎＯ２）、ＺｎＯ、ＡＺＯ（ＺｎＯ−２．０ｗｔ％Ａｌ２Ｏ３）、ＧＺＯ（ＺｎＯ−５．０ｗｔ％Ｇａ２Ｏ３））、焼結密度９５％以上
第二透明導電膜：透明導電膜用酸化物焼結ターゲット（ＳｎＯ２、ＡＴＯ（ＳｎＯ２−２．０ｗｔ％Ｓｂ２Ｏ３））、焼結密度９５％以上
ターゲットサイズは、いずれも、４インチφ×６ｍｍｔである。
【００３９】
【表１】
2014122401.tif 000003
【００４０】
【表２】
2014122401.tif 000004
【００４１】
【表３】
2014122401.tif 000005
【００４２】
【表４】
2014122401.tif 000006
【００４３】
作製した積層膜について、硫化試験、湿潤試験、塩水試験を行った。
各種試験の試験方法を以下に示す。
（硫化試験）
積層膜をＮａ２Ｓ（硫化ナトリウム）０．０１ｗｔ％水溶液に１時間浸漬した。
（湿潤試験）
積層膜を温度８５℃、湿度８５％の恒温恒湿槽に２５０時間放置した。
（塩水試験）
積層膜を５．０ｗｔ％ＮａＣｌ水溶液に１２時間浸漬した。
【００４４】
上記の試験が行われた積層膜について、反射率、抵抗率を測定した。なお、試験前の積層膜についても反射率、抵抗率を測定した。以下に、反射率の測定方法、及び抵抗率の測定方法を示す。
（反射率測定）
分光光度計（日立ハイテクノロジーズ社製、Ｕ４１００）を用いて、４００ｎｍ〜８００ｎｍの波長範囲における積層膜の反射率スペクトルを測定し平均反射率を求めた。
（抵抗測定）
表面抵抗測定器（三菱油化社製、Ｌｏｒｅｓｔａ  ＡＰ  ＭＣＰ−Ｔ４００）を用いて、四探針法により、積層膜の抵抗率を測定した。
【００４５】
また、作製した積層膜についてエッチング試験を行い、エッチング特性も評価した。エッチング試験の方法、及びエッチング特性の評価方法を以下に示す。
（エッチング試験）
まず、フォトリソグラフィー法を用いて積層膜にレジストパターンを形成する。具体的には、積層膜上にレジスト液（東京応化工業社製、ＯＦＰＲ−８６００）を塗布し、露光工程、現像工程を経て、積層膜上にレジストパターンを形成した。このときのレジストパターンのＬ／Ｓ（Ｌｉｎｅ  ａｎｄ  Ｓｐａｃｅ）は、３０μｍ／３０μｍに設定した。そして、レジストパターンが形成された積層膜を、リン酸−硝酸−酢酸の混合液からなるＡｇ膜用エッチング液（関東化学社製、ＳＥＡ−２）に３０秒浸漬することでエッチングし、その後、洗浄した。
【００４６】
（エッチング特性の評価）
光学顕微鏡（キーエンス社製、デジタルマイクロスコープ  ＶＨＸ−１００）及び走査電子顕微鏡（日立ハイテクノロジーズ社製、ＳＵ８０００）を用いて、エッチング後に形成された積層膜のエッチングパターンの表面及び断面の形状を観察した。積層膜のエッチングパターンの側面形状を、図３に示すように、４種類に分けて評価した。すなわち、図３（ａ）のようにレジストパターン通りにエッチングされたものを「良好」と判断し、（ｂ）のようにエッチングが過剰に行われレジストパターンの下方にまでエッチングが及んだものを「オーバーエッチ」と判断し、（ｃ）のようにエッチングが不足し積層膜１０の表面側から基板側に向かうにつれて線幅が太くなるものを「アンダーエッチ」と判断し、（ｄ）のようにエッチングが不足し隣接するエッチングパターン同士がつながっているものを「悪い」と判断した。また、エッチング後の積層膜において、残渣の有無についても評価した。
【００４７】
上記の評価の結果を表５〜表８に示す。なお表中の「ａｓ  ｄｅｐｏ．」とは、成膜直後の積層膜のことを意味しており、硫化試験などの各種試験が行われる前の積層膜の反射率及び抵抗率の測定結果である。
【００４８】
【表５】
2014122401.tif 000007
【００４９】
【表６】
2014122401.tif 000008
【００５０】
【表７】
2014122401.tif 000009
【００５１】
【表８】
2014122401.tif 000010
【００５２】
本発明例１−１〜１−２４、本発明例２−１〜２−１０は、表５、表６に示すように、反射率が高く、抵抗率が低く、かつ耐硫化性、耐湿性、耐塩水性も良好であることが確認された。また、本発明例１−１〜１−２４、本発明例２−１〜２−１０は、エッチング特性も良好であった。
【００５３】
一方、比較例１−１、比較例２−１は、表７、表８に示すように、第一透明導電膜及び第二透明導電膜が形成されていないため、硫化試験、湿潤試験、塩水試験後の反射率及び抵抗率が、本発明例と比較して大きく劣った。
【００５４】
比較例１−２、比較例２−２は、第一透明導電膜及び第二透明導電膜の膜厚が厚すぎるために、硫化試験などの試験による反射率の低下は少ないが、試験前後とも反射率が本発明例と比較して劣った。また、抵抗率も本発明例と比較して試験前後とも劣った。
比較例１−３、比較例１−４、比較例２−３、比較例２−４は、第一透明導電膜又は第二透明導電膜の膜厚が厚すぎるために、硫化試験などの試験による反射率の低下は少ないが、試験前後とも反射率は、同一構成のＡｇ膜とされた本発明例と比較してやや劣った。また、抵抗率も本発明例と比較して試験前後とも劣った。
【００５５】
比較例１−５〜１−９、比較例２−５〜２−９は、Ａｇ膜上に第一透明導電膜（酸化インジウム系の酸化物又は酸化亜鉛系の酸化物）のみしか形成されていないために、硫化試験、湿潤試験、塩水試験後の反射率及び抵抗率が本発明例と比較して劣った。
比較例１−１０、比較例１−１１、比較例２−１０、比較例２−１１は、Ａｇ膜上に第二透明導電膜（酸化スズ系の酸化物）のみしか形成されていないために、試験前、及び、硫化試験、湿潤試験、塩水試験後の抵抗率が本発明例と比較して劣った。
【００５６】
比較例１−１２、比較例２−１２は、Ａｇ膜上に、ＡＴＯからなる第一透明導電膜を形成し、第一透明導電膜上にＩＴＯからなる第二透明導電膜を形成した積層膜である。比較例１−１２、比較例２−１２は、第一透明導電膜と第二透明導電膜とを構成する酸化物の種類が、本発明の積層膜に対して逆になっているため、硫化試験、湿潤試験、塩水試験後の反射率及び抵抗率が本発明例と比較して劣った。
これは、ＩＴＯがＡＴＯよりも各種試験に対する耐性が低いために、ＩＴＯが積層膜の最表面に存在すると、早い段階で浸食され、ＩＴＯの下に耐性の高い第二透明導電膜であるＡＴＯがあっても、ＩＴＯとの界面で複合化しているため耐性が低下し、ＡＴＯを超えてＡｇまで浸食が進むためと考えられる。
【００５７】
また、比較例１−１、比較例２−１、比較例１−５〜１−９、比較例２−５〜２−９は、エッチング特性において側面形状がオーバーエッチとなり、本発明例と比較して劣った。比較例１−１、比較例２−１では保護層となる透明導電膜がないため、オーバーエッチになったと考えられる。比較例１−５〜１−９、比較例２−５〜２−９においては、第一透明導電膜の耐酸性が低く、溶解しやすいためと考えられる。
【００５８】
比較例１−２〜１−４、比較例２−２〜２−４は、エッチング特性において側面形状がアンダーエッチとなり、比較例１−２、比較例２−２、比較例１−３、比較例２−３では残渣も残った。これは、第一透明導電膜及び第二透明導電膜の膜厚が厚いと、酸性のエッチング液に対する耐性が強くなり、エッチング液に溶解し難くなるためと考えられる。特に、第二透明導電膜の膜厚が厚い場合、酸化スズ系の酸化物は、耐酸性が強く、より溶解し難くなるため、残渣まで残ったと考えられる。
比較例１−１０、比較例１−１１、比較例２−１０、比較例２−１１は、エッチング特性が悪く、残渣も残った。これは、酸化スズ系の酸化物の耐酸性が強く溶解し難いためと考えられる。
【符号の説明】
【００５９】
１０  積層膜
１１  Ａｇ膜
１２  第一透明導電膜
１３  第二透明導電膜
【図１】
2014122401.tif 000011
【図２】
2014122401.tif 000012
【図３】
2014122401.tif 000013